(57)【要約】      （修正有）【課題】所望の粒径の水酸化物粒子を安定して製造することが可能なニッケルコバルトアルミニウム複合水酸化物粒子の製造方法を提供する。【解決手段】下記組成式で表される水酸化物粒子の製造方法であって、ニッケル塩又はコバルト塩を含む水溶液、水酸化ナトリウムを含有し、且つ、原子濃度比でＮａ／Ａｌが２０以下であるアルミン酸ナトリウム水溶液、アルカリ金属水酸化物水溶液、及び、アンモニウムイオンを含む水溶液を夫々個別に反応槽に供給して反応させる工程を含むニッケルコバルトアルミニウム複合水酸化物粒子の製造方法。Ｎｉ1-x-yＣｏxＭyＡｌz（ＯＨ）2+α（０．０５＜ｘ＜０．２０；０≦ｙ＜０．１０；０＜ｚ＜０．０５；０≦α≦１；ＭはＭｎ又はＺｒ）【選択図】図１
2019006616.tif 000002
【特許請求の範囲】
【請求項１】
組成式がＮｉ1-x-yＣｏxＭyＡｌz（ＯＨ）2+α
（式中、０．０５＜ｘ＜０．２０、０≦ｙ＜０．１０、０＜ｚ＜０．０５、０≦α≦１、ＭはＭｎまたはＺｒである。）
で表される水酸化物粒子の製造方法であって、
ニッケル塩またはコバルト塩を含む水溶液、
水酸化ナトリウムを含有し、且つ、原子濃度比でＮａ／Ａｌ≦２０であるアルミン酸ナトリウム水溶液、
アルカリ金属水酸化物水溶液、及び、
アンモニウムイオンを含む水溶液
をそれぞれ個別に反応槽に供給して反応させる工程を含むニッケルコバルトアルミニウム複合水酸化物粒子の製造方法。
【請求項２】
組成式がＮｉ1-x-yＣｏxＭyＡｌz（ＯＨ）2+α
（式中、０．０５＜ｘ＜０．２０、０≦ｙ＜０．１０、０＜ｚ＜０．０５、０≦α≦１、ＭはＭｎまたはＺｒである。）
で表される水酸化物粒子の製造方法であって、
ニッケル塩またはコバルト塩を含む水溶液、
不活性ガスをバブリングしたアルミン酸ナトリウム水溶液、
アルカリ金属水酸化物水溶液、及び、
アンモニウムイオンを含む水溶液
をそれぞれ個別に反応槽に供給して反応させる工程を含むニッケルコバルトアルミニウム複合水酸化物粒子の製造方法。
【請求項３】
前記不活性ガスのバブリング量が、前記反応槽の液量１Ｌあたり毎分１ｍＬ〜１００ｍＬである請求項２に記載のニッケルコバルトアルミニウム複合水酸化物粒子の製造方法。
【請求項４】
前記アルミン酸ナトリウム水溶液は、原子濃度比でＮａ／Ａｌが１．０以上１０以下である請求項２または３に記載のニッケルコバルトアルミニウム複合水酸化物粒子の製造方法。
【請求項５】
前記不活性ガスが、窒素ガスまたはアルゴンガスである請求項２〜４のいずれか一項に記載のニッケルコバルトアルミニウム複合水酸化物粒子の製造方法。
【請求項６】
請求項１〜５のいずれか一項に記載のニッケルコバルトアルミニウム複合水酸化物粒子の製造方法で製造された水酸化物粒子を前駆体として、Ｌｉ源と混合した後、焼成する工程を有する正極活物質の製造方法。
【発明の詳細な説明】
【技術分野】
【０００１】
本発明は、ニッケルコバルトアルミニウム複合水酸化物粒子の製造方法及び正極活物質の製造方法に関する。
【背景技術】
【０００２】
リチウムイオン二次電池の正極活物質には、一般にリチウム含有遷移金属複合酸化物が用いられている。具体的には、リチウムイオン二次電池の正極活物質としては、リチウムコバルト複合酸化物とともにリチウムニッケル複合酸化物等が挙げられ、特性改善（高容量化、サイクル特性、保存特性、内部抵抗低減、レート特性）や安全性を高めるためにこれらを複合化することが進められている。
【０００３】
リチウムイオン二次電池の正極活物質は、通常、リチウム化合物と遷移金属化合物を混合焼成して製造されている。しかしながら、純粋な遷移金属化合物から合成した純粋なリチウム遷移金属複合酸化物では、安全性、サイクル特性等に問題があり、実用電池として使用することが困難であった。
【０００４】
このような問題に対し、例えば、特許文献１には、次の一般式（１）：
Ｎｉ(1-x-y)ＭxＡｌy（ＯＨ）2  （１）
（式中、Ｍは、Ｃｏ又はＭｎから選ばれる少なくとも１種の元素を示し、ｘは、０．０１〜０．２、及び、ｙは、０．０１〜０．１５である。）
で表されるアルミニウム含有水酸化ニッケル粒子を製造する方法であって、ＮｉとＭ元素を含む金属化合物の水溶液、アルミン酸ナトリウム水溶液、水酸化ナトリウム水溶液、及びアンモニウムイオン供給体を含む水溶液を、それぞれ同一の反応槽内に個別にかつ同時に供給して反応させることを特徴とするアルミニウム含有水酸化ニッケル粒子の製造方法が開示されている。そして、このような構成によれば、錯形成剤やハロゲンなどの混入がなく、リチウムイオン電池正極材料の原料として好適な高密度の球状のアルミニウム含有水酸化ニッケル粒子とその工業的に効率的な製造方法を提供することができると記載されている。
【先行技術文献】
【特許文献】
【０００５】
【特許文献１】特許第４８２６１４７号公報
【発明の概要】
【発明が解決しようとする課題】
【０００６】
しかしながら、特許文献１では、ニッケルとＭ元素を含む金属化合物の水溶液とは個別に、アルミニウム源としてアルミン酸ナトリウム水溶液を用いているが、このアルミン酸ナトリウム水溶液は、徐々に大気中の二酸化炭素と反応して水酸化アルミニウムを析出してしまうため、水溶液の濃度変化及び反応液の供給ポンプの詰まりなどが生じる。また、アルミン酸ナトリウムに置き換えて、硫酸アルミニウムや硝酸アルミニウムを用いることが考えられるが、ニッケルとＭ元素に加えてアルミニウムを含む金属塩の混合水溶液では、混合水溶液内で水酸化アルミニウムの微粒子が析出してしまうため、反応を行っても小さな粒子しか得られないという問題があった。
【０００７】
このような問題を鑑みて、本発明は、所定の粒径の水酸化物粒子を安定して、すなわち長時間経過しても水溶液の濃度変化及び反応液の供給ポンプの詰まりをさせずに製造することが可能なニッケルコバルトアルミニウム複合水酸化物粒子の製造方法を提供することを課題とする。
【課題を解決するための手段】
【０００８】
本発明は一側面において、組成式がＮｉ1-x-yＣｏxＭyＡｌz（ＯＨ）2+α
（式中、０．０５＜ｘ＜０．２０、０≦ｙ＜０．１０、０＜ｚ＜０．０５、０≦α≦１、ＭはＭｎまたはＺｒである。）で表される水酸化物粒子の製造方法であって、ニッケル塩またはコバルト塩を含む水溶液、水酸化ナトリウムを含有し、且つ、原子濃度比でＮａ／Ａｌ≦２０であるアルミン酸ナトリウム水溶液、アルカリ金属水酸化物水溶液、及び、アンモニウムイオンを含む水溶液をそれぞれ個別に反応槽に供給して反応させる工程を含むニッケルコバルトアルミニウム複合水酸化物粒子の製造方法である。
【０００９】
本発明は別の一側面において、組成式がＮｉ1-x-yＣｏxＭyＡｌz（ＯＨ）2+α
（式中、０．０５＜ｘ＜０．２０、０≦ｙ＜０．１０、０＜ｚ＜０．０５、０≦α≦１、ＭはＭｎまたはＺｒである。）で表される水酸化物粒子の製造方法であって、ニッケル塩またはコバルト塩を含む水溶液、不活性ガスをバブリングしたアルミン酸ナトリウム水溶液、アルカリ金属水酸化物水溶液、及び、アンモニウムイオンを含む水溶液をそれぞれ個別に反応槽に供給して反応させる工程を含むニッケルコバルトアルミニウム複合水酸化物粒子の製造方法である。
【００１０】
本発明のニッケルコバルトアルミニウム複合水酸化物粒子の製造方法は一実施形態において、前記不活性ガスのバブリング量が、前記反応槽の液量１Ｌあたり毎分１ｍＬ〜１００ｍＬである。
【００１１】
本発明のニッケルコバルトアルミニウム複合水酸化物粒子の製造方法は別の一実施形態において、前記アルミン酸ナトリウム水溶液は、原子濃度比でＮａ／Ａｌが１．０以上１０以下である。
【００１２】
本発明のニッケルコバルトアルミニウム複合水酸化物粒子の製造方法は更に別の一実施形態において、前記不活性ガスが、窒素ガスまたはアルゴンガスである。
【００１３】
本発明は更に別の一側面において、本発明のニッケルコバルトアルミニウム複合水酸化物粒子の製造方法で製造された水酸化物粒子を前駆体として、Ｌｉ源と混合した後、焼成する工程を有する正極活物質の製造方法である。
【発明の効果】
【００１４】
本発明によれば、所定の粒径の水酸化物粒子を安定して製造することが可能なニッケルコバルトアルミニウム複合水酸化物粒子の製造方法を提供することができる。
【図面の簡単な説明】
【００１５】
【図１】本発明の一実施形態に係るアルミン酸ナトリウム水溶液のバブリング方法を示す模式図である。
【発明を実施するための形態】
【００１６】
（本発明の水酸化物粒子の製造方法）
本発明のニッケルコバルトアルミニウム複合水酸化物粒子の製造方法は、組成式がＮｉ1-x-yＣｏxＭyＡｌz（ＯＨ）2+α
（式中、０．０５＜ｘ＜０．２０、０≦ｙ＜０．１０、０＜ｚ＜０．０５、０≦α≦１、ＭはＭｎまたはＺｒである。）で表されるニッケルコバルトアルミニウム複合水酸化物粒子の製造方法である。
【００１７】
本発明のニッケルコバルトアルミニウム複合水酸化物粒子の製造方法は、一側面において、ニッケル塩またはコバルト塩を含む水溶液、水酸化ナトリウムを含有し、且つ、原子濃度比でＮａ／Ａｌ≦２０であるアルミン酸ナトリウム水溶液、アルカリ金属水酸化物水溶液、及び、アンモニウムイオンを含む水溶液をそれぞれ個別に反応槽に供給して反応させる工程を含む。
【００１８】
ニッケル塩またはコバルト塩を含む水溶液としては、硫酸塩、硝酸塩、酢酸塩、塩化物等を用いることができる。マンガンやジルコニウムについても、硫酸塩、硝酸塩、酢酸塩、塩化物等を用いることができる。マンガン及び／又はジルコニウムを添加する場合には、マンガン塩及び／又はジルコニウム塩が、前記ニッケル塩またはコバルト塩を含む水溶液の中に含まれた状態であってもよい。あるいは、マンガン塩及び／又はジルコニウム塩が、別の溶液として、反応槽に供給されてもよい。
また、アルミン酸ナトリウム水溶液は、水酸化ナトリウムを含有することができる。
【００１９】
なお、当該アルミン酸ナトリウム水溶液に対しては、さらに、後述の本発明の別の一側面で示されるような不活性ガスのバブリングを行ってもよい。あるいは、不活性ガスのバブリングを行わなくてもよい。ここで、バブリング処理の効果は、特にはアルミン酸ナトリウム水溶液のＮa／Ａｌが１０以下の組成に対して顕著になり、Ｎａ／Ａｌが１以下の場合であっても、アルミニウム成分が水酸化アルミニウムとして析出物を形成することを抑制することができる。
【００２０】
アルカリ金属水酸化物水溶液としては、水酸化ナトリウム、水酸化カリウム等を用いることができる。アルカリ金属水酸化物水溶液は、反応槽内のｐＨをアルカリ性にし、酸性の硫酸Ｎｉや硫酸Ｃｏや硫酸Ａｌなどを水酸化物として析出させるために使用する。なお、上記アルカリ金属水酸化物水溶液は、アルミン酸ナトリウムを含有しないという意味で、上述した、水酸化ナトリウムを含有するアルミン酸ナトリウム水溶液とは、区別される。
【００２１】
アンモニウムイオンを含む水溶液としては、アンモニア水、硫酸アンモニウム、塩化アンモニウム、硝酸アンモニウム等の水溶液を用いることができる。
【００２２】
これらのアルミン酸ナトリウム水溶液、アルカリ金属水酸化物水溶液、及び、アンモニウムイオンを含む水溶液をそれぞれ個別に反応槽に供給して反応させることで、ニッケルコバルトアルミニウム複合水酸化物粒子を製造する。
【００２３】
従来、ニッケルコバルトアルミニウム複合水酸化物粒子を作製する際、アルミニウム源としてアルミン酸ナトリウムが用いられていた。しかしながら、アルミン酸ナトリウムは大気中の二酸化炭素と反応し、徐々にアルミニウム源となる水溶液中で水酸化アルミニウムを生じる。そのため、水溶液中のアルミニウムイオン濃度の低下による組成ずれや析出によるポンプの詰まり等の問題が生じていた。また、このような水酸化アルミニウムが存在する水溶液を反応槽に添加すると、その微粒子が核となり多くの共沈水酸化物が生じる。これらが増加すると粒子一つ一つの成長量が少なくなるため、結果として得られる粒子が小さくなってしまう。これに対し、本発明は一側面において、アルミン酸ナトリウム水溶液が水酸化ナトリウムを含有することで、水酸化アルミニウムの析出を抑制することができる。また、ニッケル塩またはコバルト塩を含む水溶液、アルミン酸ナトリウム水溶液、アルカリ金属水酸化物水溶液、及び、アンモニウムイオンを含む水溶液をそれぞれ個別に同じ反応槽に供給してニッケルコバルトアルミニウム複合水酸化物を生成する反応を行う。これにより、アルミニウム源となる水溶液中ではなく、反応槽内で水酸化アルミニウムが生成するため、粒子の核になる反応と、反応槽内に存在する粒子の外周部に析出して粒子を成長させる反応が起こる。このように、ニッケルコバルトアルミニウム複合水酸化物の成長阻害要因が無くなり、安定してニッケルコバルトアルミニウム複合水酸化物を成長させることができる。この結果、所定の粒径、例えば平均粒径（Ｄ５０）が１０〜２５μｍであるニッケルコバルトアルミニウム複合水酸化物粒子を安定して、すなわち長時間経過しても水溶液の濃度変化及び反応液の供給ポンプの詰まりをさせずに製造することが可能となる。
【００２４】
アルミン酸ナトリウム水溶液は、原子濃度比でＮａ／Ａｌ≦２０に制御されている。アルミン酸ナトリウム水溶液が原子濃度比でＮａ／Ａｌ＝２０超であると、アルミン酸ナトリウムの溶解度を超えてしまう。下限値については、特に規定されないが、０．５以上であってもよい。例えば、バブリングを行う場合においては、特にＮａ／Ａｌの値が低くても（例えば、上述したように１０以下であっても、あるいは１以下であっても）、十分に発明の効果を得ることができる。また、市販されているアルミン酸ナトリウムの試薬を考慮すると、典型的には、１．４以上であってもよい。一方で、バブリング等を行わない場合には、アルミン酸ナトリウム水溶液は、原子濃度比でＮａ／Ａｌ＝１０〜２０であるのが好ましく、１０〜１２であるのがより好ましい。
【００２５】
反応槽の反応液のｐＨは９．０〜１３．０であることが好ましく、１０．５〜１２．０であることがより好ましい。また、反応槽の反応液の温度は３０〜７０℃であることが好ましく、４５〜５５℃であることがより好ましい。
【００２６】
本発明のニッケルコバルトアルミニウム複合水酸化物粒子の製造方法は、別の一側面において、ニッケル塩またはコバルト塩を含む水溶液、不活性ガスをバブリングしたアルミン酸ナトリウム水溶液、アルカリ金属水酸化物水溶液、及び、アンモニウムイオンを含む水溶液をそれぞれ個別に反応槽に供給して反応させる工程を含む。
【００２７】
アルミン酸ナトリウム水溶液は、不活性ガスがバブリングされている。このように反応前に不活性ガスをバブリングしておくことで、アルミン酸ナトリウム水溶液中の二酸化炭素濃度を低下させておくことができ、これによって水酸化アルミニウムの析出を抑制することができる。また、特に、二酸化炭素濃度を１０ｐｐｍ以下に抑制できれば、水酸化アルミニウムの析出をより良好に防ぐことができる。
【００２８】
アルミン酸ナトリウム水溶液タンク内への不活性ガスの導入方法は、図１のように行うことで容易に達成することができる。不活性ガスはアルミン酸ナトリウムの液中にタンクの下部から導入することが好ましく、タンクの底に接触しているノズルから導入することがより好ましい。流量は流量計などで制御し、タンクの液量１Ｌあたり毎分１ｍＬから１００ｍＬ導入するのが好ましい。使用する不活性ガスは二酸化炭素濃度が１ｐｐｍ以下であり、アルミン酸ナトリウム水溶液と反応しないものであれば特に限定されるものではないが、窒素ガスまたはアルゴンガスを用いるとコスト面から好ましい。タンクは内部でのアルミン酸ナトリウム水溶液と気体との接触面積が小さければどのようなものでも良いが、タンクの高さを直径で割った値が１を超えるものが好ましく、２を超えるものがより好ましい。排気は大気中の二酸化炭素が混入しないように自然排気を行ってもよく、必要に応じてファンなどを用いて強制的に排気してもよい。
【００２９】
アルミン酸ナトリウム水溶液は、原子濃度比でＮａ／Ａｌ≦２０に制御されているのが好ましい。アルミン酸ナトリウム水溶液が原子濃度比でＮａ／Ａｌ＝２０超であると、アルミン酸ナトリウムの溶解度を超えてしまう。下限値については、特に規定されないが、０．５以上であってもよい。例えば、バブリングを行う場合においては、特にＮａ／Ａｌの値が低くても（例えば、上述したように１０以下であっても、あるいは１以下であっても）、十分に発明の効果を得ることができる。また、市販されているアルミン酸ナトリウムの試薬を考慮すると、典型的には、１．４以上であってもよい。
【００３０】
ニッケル塩またはコバルト塩を含む水溶液としては、硫酸塩、硝酸塩、酢酸塩、塩化物等を用いることができる。マンガンやジルコニウムについても、硫酸塩、硝酸塩、酢酸塩、塩化物等を用いることができる。マンガン及び／又はジルコニウムを添加する場合には、マンガン塩及び／又はジルコニウム塩が、前記ニッケル塩またはコバルト塩を含む水溶液の中に含まれた状態であってもよい。あるいは、マンガン塩及び／又はジルコニウム塩が、別の溶液として、反応槽に供給されてもよい。
【００３１】
アルカリ金属水酸化物水溶液としては、水酸化ナトリウム、水酸化カリウム等を用いることができる。アルカリ金属水酸化物水溶液は、反応槽内のｐＨをアルカリ性にし、酸性の硫酸Ｎｉや硫酸Ｃｏや硫酸Ａｌなどを水酸化物として析出させるために使用する。
【００３２】
アンモニウムイオンを含む水溶液としては、アンモニア水、硫酸アンモニウム、塩化アンモニウム、硝酸アンモニウム等の水溶液を用いることができる。
【００３３】
これらのニッケル塩またはコバルト塩を含む水溶液、不活性ガスをバブリングしたアルミン酸ナトリウム水溶液、アルカリ金属水酸化物水溶液、及び、アンモニウムイオンを含む水溶液をそれぞれ個別に反応槽に供給して反応させることで、ニッケルコバルトアルミニウム複合水酸化物粒子を製造する。これにより、アルミニウム源となる水溶液中ではなく、反応槽内で水酸化アルミニウムが生成するため、粒子の核になる反応と、反応槽内に存在する粒子の外周部に析出して粒子を成長させる反応が起こる。このように、ニッケルコバルトアルミニウム複合水酸化物の成長阻害要因が無くなり、安定してニッケルコバルトアルミニウム複合水酸化物を成長させることができる。この結果、所定の粒径、例えば平均粒径（Ｄ５０）が１０〜２５μｍであるニッケルコバルトアルミニウム複合水酸化物粒子を安定して、すなわち長時間経過しても水溶液の濃度変化及び反応液の供給ポンプの詰まりをさせずに製造することが可能となる。
【００３４】
反応槽の反応液のｐＨは９．０〜１３．０であることが好ましく、１０．５〜１２．０であることがより好ましい。また、反応槽の反応液の温度は３０〜７０℃であることが好ましく、４５〜５５℃であることがより好ましい。
【００３５】
（リチウムイオン二次電池用正極活物質の製造方法）
次に、本発明のリチウムイオン二次電池用正極活物質の製造方法について詳細に説明する。
まず、上述の製造方法によって作製した本発明のニッケルコバルトアルミニウム複合水酸化物粒子を前駆体として、当該前駆体とリチウム源（例えば、水酸化リチウム等）とを混合した後、焼成する。当該混合条件は、例えばリチウム源からのＬｉとニッケルコバルトアルミニウム複合水酸化物粒子からの金属Ｍｅ（Ｎｉ＋Ｃｏ＋Ａｌ）とが、組成比でＬｉ／Ｍｅ（Ｎｉ＋Ｃｏ＋Ａｌ）＝１．００〜１．０５となるように混合する。また、焼成条件は、例えば、４５０〜５２０℃で２〜１５時間焼成した後、さらに７００〜８００℃で２〜１５時間焼成することができる。
【００３６】
次に、焼成した粉(焼成粉)を、必要であれば、ロールミル、パルべライザー等を用いて解砕し、所定の平均粒子径を有する正極活物質を得る。
【００３７】
このようにして作製された正極活物質は、特に限定されないが、例えば、以下の組成式で示すことができる。
ＬｉmＮｉ1-x-yＣｏxＭyＡｌz（Ｏ）2+α（式中、０．９５≦ｍ≦１．０５、０．０５＜ｘ＜０．２０、０≦ｙ＜０．１０、０＜ｚ＜０．０５、０≦α≦１、ＭはＭｎ又はＺｒである。）
【００３８】
リチウムイオン二次電池用正極は、例えば、上述のリチウムイオン二次電池用正極活物質と、導電助剤と、バインダーとを混合して調製した正極合剤をアルミニウム箔等からなる集電体の片面または両面に設けた構造を有している。正極中には、さらにジ（ビス（６−ｔ−ブチル−４−メチルフェノキシ））チタンなどを添加することもできる。また、本発明のリチウムイオン二次電池は、このような構成のリチウムイオン二次電池用正極と、負極と、電解液とを備えている。
【実施例】
【００３９】
以下、本発明及びその利点をより良く理解するための実施例を提供するが、本発明はこれらの実施例に限られるものではない。
（実施例１）
以下の溶液を調製した：
・Ｎｉ：Ｃｏのモル比が８２：１５であって金属イオン濃度が１．５ｍｏｌ／Ｌの硫酸ニッケルおよび硫酸コバルトの混合水溶液、
・水酸化ナトリウムを添加し、アルミニウムイオン濃度が０．５ｍｏｌ／Ｌであり、且つナトリウムイオン濃度が７．５ｍｏｌ／Ｌであるアルミン酸ナトリウム水溶液、
・アンモニウムイオン濃度が４ｍｏｌ／Ｌのアンモニア水、および
・２０ｗｔ％の水酸化ナトリウム水溶液
この時アルミン酸ナトリウム水溶液の原子濃度比Ｎａ／Ａｌは１５であった。
次に、オーバーフロー口までの容量が１０Ｌである反応槽に１０Ｌの水を張り、反応槽内の温度を５０℃に制御しつつ撹拌を行った。これに上記ニッケルおよびコバルトの混合硫酸塩水溶液を０．７４Ｌ／ｈ、アルミン酸ナトリウム水溶液を０．０７Ｌ／ｈ、アンモニア水を０．３Ｌ／ｈで供給しつつ、ｐＨ１１．３となるように水酸化ナトリウム水溶液を供給した。また、適宜、各槽内の溶液重量を測定し流量を調節した。
次に、反応開始から４８時間以降にオーバーフローしてきた試料を回収し、濾過および水洗を行い、１２０℃で一晩乾燥させたところ、組成式がＮｉ1-xＣｏxＡｌz（ＯＨ）2+α
（式中、０．０５＜ｘ＜０．２０、０＜ｚ＜０．０５、０≦α≦１である。）で表されるニッケルコバルトアルミニウム複合水酸化物粒子が得られた。
【００４０】
（実施例２）
以下の溶液を調製した：
・Ｎｉ：Ｃｏのモル比が８２：１５であって金属イオン濃度が１．５ｍｏｌ／Ｌの硫酸ニッケルおよび硫酸コバルトの混合水溶液、
・アルミニウムイオン濃度が０．５ｍｏｌ／Ｌのアルミン酸ナトリウム水溶液、
・アンモニウムイオン濃度が４ｍｏｌ／Ｌのアンモニア水、および
・２０ｗｔ％の水酸化ナトリウム水溶液
この時アルミン酸ナトリウム水溶液の原子濃度比Ｎａ／Ａｌは１．４であった。
次に、オーバーフロー口までの容量が１０Ｌである反応槽に１０Ｌの水を張り、反応槽内の温度を５０℃に制御しつつ撹拌を行った。これに上記ニッケルおよびコバルトの混合硫酸塩水溶液を０．７４Ｌ／ｈ、アルミン酸ナトリウム水溶液を０．０７Ｌ／ｈ、アンモニア水を０．３Ｌ／ｈで供給しつつ、ｐＨ１１．３となるように水酸化ナトリウム水溶液を供給した。このとき、アルミン酸ナトリウム水溶液のタンク内には窒素ガスをタンクの下部から３３．３ｍＬ／分（反応槽の液量１Ｌあたり３．３３ｍＬ／分）でバブリングした。また、適宜、各槽内の溶液重量を測定し流量を調節した。
次に、反応開始から４８時間以降にオーバーフローしてきた試料を回収し、濾過および水洗を行い、１２０℃で一晩乾燥させたところ、組成式がＮｉ1-xＣｏxＡｌz（ＯＨ）2+α
（式中、０．０５＜ｘ＜０．２０、０＜ｚ＜０．０５、０≦α≦１である。）で表されるニッケルコバルトアルミニウム複合水酸化物粒子が得られた。
【００４１】
（実施例３）
以下の溶液を調製した。
・Ｎｉ：Ｃｏ：Ｍｎのモル比が７０：１８：７であって金属イオン濃度が１．５ｍｏｌ／Ｌの硫酸マンガン、硫酸ニッケルおよび硫酸コバルトの混合水溶液、
・アルミニウムイオン濃度が０．５ｍｏｌ／Ｌかつナトリウムイオン濃度が５．０ｍｏｌ／Ｌであり、Ｎａ／Ａｌ＝１０である水酸化ナトリウムを添加したアルミン酸ナトリウム水溶液、
・アンモニウムイオン濃度が４ｍｏｌ／Ｌのアンモニア水、および
・２０ｗｔ％の水酸化ナトリウム水溶液
次に、オーバーフロー口までの容量が１０Ｌである反応槽に１０Ｌの水を張り、反応槽内の温度を５０℃に制御しつつ撹拌を行った。これに上記マンガン、ニッケルおよびコバルトの混合硫酸塩水溶液を０．７４Ｌ／ｈ、アルミン酸ナトリウム水溶液を０．１２Ｌ／ｈ、アンモニア水を０．３Ｌ／ｈで供給しつつ、ｐＨ１１．３となるように水酸化ナトリウム水溶液を供給した。このとき、適宜、各槽内の溶液重量を測定し流量を調節した。なお、アルミン酸ナトリウム水溶液については、実施例２とは異なりバブリングは行わなかった。
次に、反応開始から４８時間以降にオーバーフローしてきた試料を回収し、濾過および水洗を行い、１２０℃で一晩乾燥させたところ、組成式がＮｉ1-x-yＣｏxＭyＡｌz（ＯＨ）2+α
（式中、０．０５＜ｘ＜０．２０、０≦ｙ＜０．１０、０＜ｚ＜０．０５、０≦α≦１、ＭはＭｎである。）で表されるニッケルコバルトアルミニウム複合水酸化物粒子が得られた。
【００４２】
（実施例４）
以下の溶液を調製した。
・Ｎｉ：Ｃｏのモル比が９０：７であって金属イオン濃度が１．５ｍｏｌ／Ｌの硫酸ニッケルおよび硫酸コバルトの混合水溶液、
・アルミニウムイオン濃度が０．５ｍｏｌ／Ｌかつナトリウムイオン濃度が５．０ｍｏｌ／Ｌであり、Ｎａ／Ａｌ＝１０である水酸化ナトリウムを添加したアルミン酸ナトリウム水溶液、
・ジルコニウムイオン濃度が０．１ｍｏｌ／Ｌの硫酸ジルコニウム水溶液、
・アンモニウムイオン濃度が４ｍｏｌ／Ｌのアンモニア水、および
・２０ｗｔ％の水酸化ナトリウム水溶液
次に、オーバーフロー口までの容量が１０Ｌである反応槽に１０Ｌの水を張り、反応槽内の温度を５０℃に制御しつつ撹拌を行った。これに上記ニッケルおよびコバルトの混合硫酸塩水溶液を０．７４Ｌ／ｈ、アルミン酸ナトリウム水溶液を０．０７Ｌ／ｈ、硫酸ジルコニウム水溶液を０．０７Ｌ／ｈ、アンモニア水を０．３Ｌ／ｈで供給しつつ、ｐＨ１１．３となるように水酸化ナトリウム水溶液を供給した。このとき、アルミン酸ナトリウム水溶液のタンク内には窒素ガスを２Ｌ／ｈでバブリングした。また、適宜、各槽内の溶液重量を測定し流量を調節した。
次に、反応開始から４８時間以降にオーバーフローしてきた試料を回収し、濾過および水洗を行い、１２０℃で一晩乾燥させたところ、組成式がＮｉ1-x-yＣｏxＭyＡｌz（ＯＨ）2+α
（式中、０．０５＜ｘ＜０．２０、０≦ｙ＜０．１０、０＜ｚ＜０．０５、０≦α≦１、ＭはＺｒである。）で表されるニッケルコバルトアルミニウム複合水酸化物粒子が得られた。
【００４３】
（比較例１）
アルミン酸ナトリウム水溶液に水酸化ナトリウムを添加しなかった以外は、実施例１と同じ条件としてニッケルコバルトアルミニウム複合水酸化物粒子を得た。
【００４４】
（比較例２）
実施例１のアルミン酸ナトリウム水溶液中のナトリウムイオン濃度を１２．５ｍｏｌ／Ｌとし、Ｎａ／Ａｌ＝２５としたこと、および、反応開始から２４０時間以降にオーバーフローしてきた試料を回収し、濾過および水洗を行い、１２０℃で一晩乾燥させた以外は実施例１と同じ条件としてニッケルコバルトアルミニウム複合水酸化物粒子を得た。
【００４５】
＜水酸化物粒子の分析＞
実施例及び比較例によって得られたニッケルコバルトアルミニウム複合水酸化物粒子の金属元素の組成比（モル比）を、誘導結合プラズマ発光分光分析装置（ＩＣＰ−ＯＥＳ）で測定した。
【００４６】
＜水酸化物粒子の平均粒径（Ｄ５０）＞
実施例及び比較例によって得られたニッケルコバルトアルミニウム複合水酸化物粒子の平均粒径（Ｄ５０）を、レーザー回折式粒子径分布測定によって測定した。
【００４７】
実施例及び比較例の試験条件及び得られたニッケルコバルトアルミニウム複合水酸化物粒子の金属元素の組成および粒径を表１に示す。
【００４８】
【表１】
2019006616.tif 000003
【００４９】
実施例１〜４はいずれも所望の粒径のニッケルコバルトアルミニウム複合水酸化物粒子を安定して製造することができた。具体的には、実施例１〜４はいずれも所望の粒径のニッケルコバルトアルミニウム複合水酸化物粒子を、試験開始から３０日以上経過しても、アルミン酸ナトリウム水溶液に析出は見られず、水溶液の濃度変化及び反応液の供給ポンプの詰まりが生じなかった。
比較例１は、試験開始から１０日後にアルミン酸ナトリウム水溶液槽内に大量の沈殿が生じるとともに、ポンプおよびチューブにも結晶が析出し、ポンプが停止した。
比較例２は、試験開始から２０日後からアルミン酸ナトリウム水溶液表面にアルミン酸ナトリウムの析出が生じ、水酸化物前駆体中のＡｌ濃度が減少した。
【図１】
2019006616.tif 000004